【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
多層体の製造方法であって、
ａ）複製層を有する基板フィルムを設けるステップと、
ｂ）拡大、縮小、又は、歪み効果をもたらすレンズデザインを有する構造により形成された３次元自由曲面形状に観察者が見える表面レリーフを、前記複製層の表面に成形するステップと、
ｃ）第１金属層を、前記表面レリーフを形成する前記複製層の前記表面に塗布するステップと、
ｄ）少なくとも部分的に透明なスペーサ層を前記第１金属層に湿式化学法により塗布するステップと、
ｅ）第２金属層を前記スペーサ層に塗布するステップと、
を含み、
前記２つの金属層の少なくとも１つは半透明に形成されており、
又は、
ａ）複製層を有する基板フィルムを設けるステップと、
ｂ）拡大、縮小、又は、歪み効果をもたらすレンズデザインを有する構造により形成された３次元自由曲面形状に観察者が見える表面レリーフを、前記複製層の表面に成形するステップと、
ｃ）第１高屈折率誘電層を、前記表面レリーフを形成する前記複製層の前記表面に塗布するステップと、
ｄ）少なくとも部分的に透明なスペーサ層を、前記第１誘電層に湿式化学法により塗布するステップと、
ｅ）第２高屈折率誘電層を前記スペーサ層に塗布するステップと、
を含み、
前記スペーサ層は前記第１及び第２高屈折率層よりも低い屈折率を有する。
【請求項２】
請求項１に記載の方法であって、
前記スペーサ層は、グラビア印刷、カーテンコーティング、スロットコーティング、スピンコーティング、又は、ディップコーティングにより塗布されている。
【請求項３】
請求項１又は２に記載の方法であって、
前記スペーサ層は、ニトロセルロース、エポキシ、ポリエステル、ロジン、アクリレート、アルキド、メラミン、ＰＶＡ、ＰＶＣ、イソシアネート、又は、ウレタンシステムに基づくニスの塗布により生成され、
好ましくは、前記スペーサ層の塗布にニスが用いられ、
前記ニスは、５ｍＰａ・ｓから２５０ｍＰａ・ｓ、好ましくは１５ｍＰａ・ｓから２００ｍＰａ・ｓ、特に好ましくは２０ｍＰａ・ｓから１７０ｍＰａ・ｓの粘度、及び／又は、３．０より大き極性指数を有する溶媒の少なくとも３０質量％、好ましくは３．０より大きい極性指数を有する溶媒の少なくとも５０質量％を有する。
【請求項４】
請求項１から３のいずれか１項に記載の方法であって、
前記スペーサ層は、１μｍから２０μｍ、好ましくは２μｍから１０μｍの湿潤層厚により塗布され、及び／又は、
前記スペーサ層は、塗布後に、４０℃から２００℃、好ましくは４０℃から１５０℃の温度で乾燥する。
【請求項５】
請求項１から４のいずれか１項に記載の方法であって、
前記第１及び／又は第２金属層は、Ｃｒ、Ａｌ、Ｃｕ、Ｔｉ、Ｎｉ、Ａｇ、又は、インコネルの真空蒸着により生成され、２ｎｍから２０ｎｍ、好ましくは４ｎｍから１５ｎｍの厚さを有する、
又は、
前記第１及び前記第２高屈折率誘電層は、ＴｉＯ２、ＺｒＯ２、又は、ＺｎＳの真空蒸着により生成され、１０ｎｍから２００ｎｍの厚さを有し、及び／又は、
前記第１又は第２金属層は、Ａｌ、Ｃｒ、Ａｇ、Ｃｕの真空蒸着により生成され、１５ｎｍから１００ｎｍ、好ましくは２０ｎｍから６０ｎｍの厚さを有する。
【請求項６】
請求項１から５のいずれか１項に記載の方法であって、
前記金属層及び／又は前記第２金属層は、エッチング及び／又はリフトオフにより部分的に脱金属化される。
【請求項７】
請求項６に記載の方法であって、
前記金属層及び／又は前記第２金属層は、前記金属層及び／又は前記第２金属層の脱金属化エリアがシンボル、イメージ、ロゴ、英数字、又は、それらの組み合わせを形成するように、脱金属化され、及び／又は、
前記金属層及び前記第２金属層は、前記脱金属化エリアが前記多層体の平面上の視認方向で重なるように、脱金属化され、及び／又は、
前記金属層及び前記第２金属層は、前記金属層の１つの金属エリアが他の金属層の脱金属エリアの外形に重なるように、脱金属化される。
【請求項８】
請求項１から７のいずれか１項に記載の方法により得られる多層体であって、
基板フィルムと、
前記基板の表面に塗布された複製層であって、前記複製層の前記基板と反対側には、３次元自由曲面の形状で観察者が見える表面レリーフが組み込まれ、前記３次元自由曲面は拡大、縮小、歪み効果をもたらすレンズデザインを有する構造を備える、複製層と、
前記表面レリーフを形成する前記複製層の前記表面に配置された第１金属層又は第１高屈折率誘電層と、
前記金属層の表面又は前記複製層と反対の前記高屈折率層の表面に配置され、別の表面レリーフ又は平坦層を形成する一部が透明な湿式化学法による塗布されたスペーサ層と、
前記第１金属層又は前記第１高屈折率誘電層と反対の前記スペーサ層の表面に塗布された第２金属層又は第２高屈折率誘電層と、
を備える。
【請求項９】
請求項８に記載の多層体であって、
前記表面レリーフ及び前記別の表面レリーフは少なくとも部分的に相関性を有し、及び／又は、
前記別の表面レリーフの構造深さは、前記表面レリーフの構造深さの最大で９０％、好ましくは８０％、更に好ましくは５０％であり、及び／又は、
前記表面レリーフの前記構造深さは、２００ｎｍから２０００ｎｍ、好ましくは３００ｎｍから１５００ｎｍである。
【請求項１０】
請求項８又は９に記載の多層体であって、
前記スペーサ層は、２００ｎｍから８００ｎｍ、好ましくは３００ｎｍから７００ｎｍの乾燥層の厚さを有し、前記乾燥層の厚さは、３次元自由曲面形状に見える前記表面レリーフのエリアにおいて前記スペーサ層で変わり、及び／又は、
前記スペーサ層は、１．３５から１．６５、好ましくは１．５の屈折率を有し、及び／又は、
前記表面レリーフは、０．５未満、好ましくは０．４未満の深さ対幅比を有するマイクロ構造を備える。
【請求項１１】
請求項８から１０のいずれか１項に記載の多層体であって、
前記自由曲面は、格子構造を有する回折自由形状エレメントとして形成されている。
【請求項１２】
請求項１１に記載の多層体であって、
前記格子構造は、前記自由曲面の外形に実質的に沿った格子線を備え、前記格子線の間の距離は、前記格子構造で変化し、特に、前記自由曲面の中心エリアから端部に向かって連続的に変化し、及び／又は、
前記格子構造の少なくとも部分エリアにおける前記格子線の周期は、５０μｍ未満、好ましくは３０μｍ未満、特に好ましくは１５μｍ未満である。
【請求項１３】
請求項８から１２のいずれか１項に記載の多層体であって、
前記第１及び／又は第２金属層は、Ｃｒ、Ａｌ、Ｃｕ、Ｔｉ、Ｎｉ、Ａｇ、又は、インコネルからなり、
又は、
前記第１及び第２高屈折率誘電層は、ＴｉＯ２、ＺｒＯ２、又は、ＺｎＳからなり、及び／又は、
前記第１及び／又は第２金属層は、２ｎｍから２０ｎｍ、好ましくは４ｎｍから１５ｎｍの厚さを有し、
又は、
前記第１及び第２高屈折率誘電層は、１０ｎｍから２００ｎｍの厚さを有し、及び／又は、
前記第１又は第２金属層は、１５ｎｍから１００ｎｍ、好ましくは２０ｎｍから６０ｎｍの厚さを有する。
【請求項１４】
請求項８から１３のいずれか１項に記載の多層体であって、
前記多層体は、染料及び／又は顔料により乾燥する少なくとも１つのニス層を有し、
好ましくは、前記少なくとも１つのニス層は、前記複製層と前記金属層との間に配置され、及び／又は、
前記複製層は染料及び／又は顔料により乾燥する。
【請求項１５】
請求項８から１４のいずれか１項に記載の多層体を有するセキュリティドキュメントであって、
前記セキュリティドキュメントは、身元確認資料、査証、クレジットカード、運転免許証等として形成されている。
【手続補正２】
【補正対象書類名】明細書
【補正対象項目名】００３４
【補正方法】変更
【補正の内容】
【００３４】
第１金属層及び／又は第２金属層の脱金属化エリアがシンボル、イメージ、ロゴ、英数字、又は、それらの組み合わせを形成するように、第１金属層及び／又は第２金属層を脱金属化することが好ましい。
【手続補正３】
【補正対象書類名】明細書
【補正対象項目名】００６８
【補正方法】変更
【補正の内容】
【００６８】
従って、このような薄膜システム１を図１に示された平坦面だけでなく、構造化された面に塗布することができる。この例を図２に示す。表面レリーフ構造３は、基板面から突出するように見える３次元面を生成する。この３次元面の形状を略無作為（自由）に選択することができる。図２では、表面レリーフ構造３は、自由曲面として光学３次元効果を有する水滴を再現する。その構造は、フレネルレンズの特殊な変形である。図２ａはそのような表面レリーフ構造３の概略上面図を示し、表面レリーフ構造３は３次元水滴を再現している。この３次元形状の断面例はＡ−Ａ’線によるものである。
【手続補正４】
【補正対象書類名】明細書
【補正対象項目名】００８８
【補正方法】変更
【補正の内容】
【００８８】
湿式化学法による塗布のため、スペーサ層５５に再生された表面レリーフ５５２の構造深さｔＡは、基板フィルム５３における表面レリーフ５２の構造深さｔＲに比べて減少する。即ち、ｔＡ≦８０％ｔＲとなる。強く緩和、すなわち、弱くなると、第２境界面における構造は、特に、湿式化学コーティングパラメータ、特に、材料に基づくパラメータ、用いられるニスシステムの粘度及び極性だけでなく、用いられる溶媒に依存する。湿潤層及び乾燥層には重要な影響がある。
【手続補正５】
【補正対象書類名】明細書
【補正対象項目名】００９３
【補正方法】変更
【補正の内容】
【００９３】
マイクロ構造の周期は、通常、自由曲面の端部に向かって小さくなる。そのため、灰色勾配は、通常、自由曲面の中心から端部に広がる。
【手続補正６】
【補正対象書類名】明細書
【補正対象項目名】０１２９
【補正方法】変更
【補正の内容】
【０１２９】
ここでは、半透明金属層５４は、真空下で蒸着により上記種類の表面レリーフ５１を有する基板フィルム５３に塗布されている（図１９Ａ）。その後、スペーサ層５５は、部分的に塗布され、表面レリーフ５１に正確に配置され（図１９Ｂ）、第２金属層５６を有する全面に蒸着する（図１９Ｃ）。この第２金属層５６は半透明に形成されている。部分スペーサ層５５が設けられていないエリアでは、第２金属層５６は、第１金属層５４に直接設けられている。金属的回折効果がこのエリアに存在することが好ましい。エッチングレジスト８は、脱金属化されるエリアで省略され、第２金属層５６に印刷される。第２金属層５６は、この実施例では、部分的に不透明であり、正確に配置されている（図１９Ｄ）。第１及び第２金属層５４、５６は、エッチングにより開放エリアで１つのステップで除去される（図１９Ｅ）。このため、第１及び第２金属層５４、５６は、同じエッチング溶液により除去することができる金属からなる必要がある。両金属層は、同じ金属、好ましくはアルミニウム又は銅からなることが好ましい。